(57)【要約】  本発明は、疎水性溶媒中に分散されたモノマー水溶液の重合による超吸収剤粒子の不連続的な製造方法であって、前記反応は、撹拌容器で実施され、該撹拌容器は、その都度加熱または冷却することができ、かつ該撹拌容器に供給された疎水性溶媒は、撹拌容器へ導入される直前に、少なくとも４５℃の温度を有する、方法に関する。【特許請求の範囲】
【請求項１】
以下：
ｉ）疎水性溶媒と分散助剤との混合物を撹拌容器内に装入する工程、
ｉｉ）任意で、工程ｉ）からの前記混合物を加熱する工程、
ｉｉｉ）任意で、工程ｉ）または工程ｉｉ）からの前記混合物を冷却する工程、
ｉｖ）工程ｉ）、ｉｉ）、またはｉｉｉ）からの前記混合物にモノマー水溶液を計量供給し、分散されたモノマー溶液を取得する工程、および
ｖ）前記分散されたモノマー溶液を重合し、分散された超吸収剤粒子を取得する工程、
を含む、疎水性溶媒中に分散された前記モノマー水溶液の重合による超吸収剤粒子の不連続的な製造方法において、前記疎水性溶媒を単独で、または前記分散助剤と一緒に前記撹拌容器へ計量供給し、かつ前記疎水性溶媒は、前記撹拌容器へ導入される直前に、少なくとも４５℃の温度を有することを特徴とする、方法。
【請求項２】
前記疎水性溶媒は、前記撹拌容器へ導入される直前に、少なくとも６０℃の温度を有することを特徴とする、請求項１記載の方法。
【請求項３】
前記疎水性溶媒は、前記撹拌容器へ導入される直前に、少なくとも７０℃の温度を有することを特徴とする、請求項１または２記載の方法。
【請求項４】
前記疎水性溶媒は、炭化水素または炭化水素混合物であることを特徴とする、請求項１から３までのいずれか１項記載の方法。
【請求項５】
前記炭化水素または前記炭化水素混合物は、５０〜１５０℃の範囲で沸騰することを特徴とする、請求項４記載の方法。
【請求項６】
前記疎水性溶媒を、前記撹拌容器へ計量供給する前に、熱交換器を用いて加熱することを特徴とする、請求項１から５までのいずれか１項記載の方法。
【請求項７】
前記熱交換器の有効内面積と前記撹拌容器の有効内面積との商は、少なくとも２であることを特徴とする、請求項６記載の方法。
【請求項８】
前記熱交換器を、蒸気または温水で加熱することを特徴とする、請求項６または７記載の方法。
【請求項９】
前記蒸気は、０．５〜２０ｂａｒの範囲の圧力を有することを特徴とする、請求項８記載の方法。
【請求項１０】
前記蒸気は、１．５〜６ｂａｒの範囲の圧力を有することを特徴とする、請求項８記載の方法。
【請求項１１】
前記重合後の反応混合物を、少なくとも４５℃の温度で共沸脱水し、かつ濾過することを特徴とする、請求項１から１０までのいずれか１項記載の方法。
【請求項１２】
濾液は、少なくとも４５℃の温度を有し、かつ前記濾液を、疎水性溶媒として前記重合へ返送することを特徴とする、請求項１１記載の方法。
【請求項１３】
前記モノマー水溶液は、少なくとも１つのモノマーａ）、少なくとも１つの架橋剤ｂ）および少なくとも１つの開始剤ｃ）を含有することを特徴とする、請求項１から１２までのいずれか１項記載の方法。
【発明の詳細な説明】
【技術分野】
【０００１】
本発明は、疎水性溶媒中に分散されたモノマー水溶液の重合による超吸収剤粒子の不連続的な製造方法関するものであり、前記重合反応は撹拌容器で実施され、該撹拌容器は、その都度加熱または冷却することができるものであり、かつ該撹拌容器に供給された疎水性溶媒は、撹拌容器へ導入される直前に、少なくとも４５℃の温度を有する。
【０００２】
超吸収剤粒子の製造は、Ｆ．Ｌ．ＢｕｃｈｈｏｌｚおよびＡ．Ｔ．Ｇｒａｈａｍ著の論文「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｗｉｌｅｙ−ＶＣＨ、１９９８年、６９〜１１７ページに記載されている。
【０００３】
超吸収剤粒子は、おむつ、タンポン、生理用ナプキンおよび他の衛生用品の製造のための水溶液吸収製品としてだけでなく、農業園芸の保水剤としても使用される。
【０００４】
超吸収剤粒子の特性は、架橋度によって調整することができる。架橋度が上昇するとゲル強度が増加し、吸収能力は低下する。
【０００５】
適用特性、例えば、おむつの膨潤されたゲルベッドの液体誘導性（ＳＦＣ）および圧力下での吸収性（ＡＵＬ）を改善するために、超吸収剤粒子は、一般的に表面後架橋される。それにより、該粒子表面の架橋度のみが上昇し、このことにより、圧力下での吸収性（ＡＵＬ）および遠心分離保持能力（ＣＲＣ）を、少なくとも部分的に切り離すことができる。
【０００６】
特開２０１２‐７０６２号公報、米国特許第５８０７９１６号明細書および国際公開第２００８／０８４０３１号は、分散されたモノマー水溶液の重合による、超吸収剤粒子の製造方法を開示する。
【０００７】
米国特許出願公開第２０１５／００８０５３９号明細書は、加熱または冷却を短縮するための、特別な撹拌容器の使用下での不連続的な方法を記載している。
【０００８】
本発明の課題は、疎水性溶媒中に分散されたモノマー水溶液の重合によって超吸収剤を不連続的に製造するための改善された方法であって、とりわけバッチ時間が短縮される方法を提供する。
【０００９】
前記課題は、以下：
ｉ）疎水性溶媒と分散助剤との混合物を撹拌容器内に装入する工程、
ｉｉ）任意で、工程ｉ）からの前記混合物を加熱する工程、
ｉｉｉ）任意で、工程ｉ）または工程ｉｉ）からの前記混合物を冷却する工程、
ｉｖ）工程ｉ）、ｉｉ）、またはｉｉｉ）からの前記混合物にモノマー水溶液を計量供給し、分散されたモノマー溶液を取得する工程、および
ｖ）前記分散されたモノマー溶液を重合し、分散されたポリマー粒子を取得する工程、
を含む、疎水性溶媒中に分散された前記モノマー水溶液の重合による超吸収剤粒子の不連続的な製造方法であって、前記疎水性溶媒を単独で、または前記分散助剤と一緒に前記撹拌容器へ計量供給し、かつ前記疎水性溶媒は、前記撹拌容器へ導入される直前に、少なくとも４５℃の温度を有することを特徴とする方法により解決される。
【００１０】
撹拌容器へ導入される前も疎水性溶媒の温度は、有利には少なくとも６０℃、特に好ましくは少なくとも７０℃、極めて特に好ましくは少なくとも７５℃である。
【００１１】
撹拌容器内の疎水性溶媒をさらに加熱することも可能であり、例えば、疎水性溶媒が、撹拌容器へ導入される前に６０℃の温度を有しており、これを撹拌容器内で９０℃に加熱することができる。
【００１２】
分散助剤は、疎水性溶媒または生成された超吸収剤粒子にモノマー水溶液を分散させるために使用される。
【００１３】
分散助剤は、すでに疎水性溶媒が入る前にこの疎水性溶媒と混合してもよいし、該疎水性溶媒とは別に撹拌容器へ計量供給してもよい。
【００１４】
分散助剤を溶解させるためには、一般的に比較的高い温度が必要である。したがって、分散助剤を撹拌容器内で初めて溶解させる場合には、疎水性溶媒を、比較的高い温度に加熱することが有利であり得る。その場合、分散助剤の溶解後でかつモノマー水溶液の計量供給前に、有利には冷却される。
【００１５】
一般的に疎水性溶媒として、炭化水素および炭化水素混合物が使用される。
【００１６】
炭化水素または炭化水素混合物は、有利には５０〜１５０℃の範囲、特に好ましくは６０〜１３０℃の範囲、極めて特に好ましくは７０〜１１０℃の範囲で沸騰する。
【００１７】
本発明の好ましい実施形態において、疎水性溶媒を撹拌容器へ計量供給する前に、熱交換器を用いて加熱する。熱交換器として、例えば多管式熱交換器またはプレート式熱交換器が適している。
【００１８】
熱交換器は通常、撹拌容器よりも大きな有効内面積（ｅｆｆｅｋｔｉｖｅ  ｉｎｎｅｒｅ  Ｏｂｅｒｆｌａｅｃｈｅ）を有する。ここで、この有効内面積とは、熱交換に利用可能な内側の表面積である。熱交換器の有効内面積と撹拌容器の有効内面積との商は、有利には少なくとも２、特に好ましくは少なくとも３、極めて好ましくは少なくとも４である。
【００１９】
熱交換器は一般的に、蒸気または温水で加熱される。使用される蒸気は、有利には０．５〜２０ｂａｒ、特に好ましくは１〜１０ｂａｒ、極めて特に好ましくは１．５〜６ｂａｒの周囲圧力に対する超過圧を有する。
【００２０】
本発明の好ましい実施形態では、撹拌容器への疎水性溶媒の計量供給が遅延しないように、熱交換器を寸法決めする。
【００２１】
本発明の更なる好ましい実施形態では、重合後の反応混合物を、少なくとも４５℃、有利には少なくとも６０℃、特に好ましくは少なくとも７０℃、極めて特に好ましくは少なくとも７５℃の温度で共沸脱水し、引き続き、濾過により超吸収剤粒子を分離する。
【００２２】
濾過で得られた濾液は、少なくとも４５℃、有利には少なくとも６０℃、特に好ましくは少なくとも７０℃、極めて特に好ましくは少なくとも７５℃の温度を有し、かつ濾液を、疎水性溶媒として重合に返送する。
【００２３】
本発明は、バッチ時間の短縮を可能にし、ひいては簡便でかつ費用のかからない方法で、既存のプラントの能力を増加させることを可能にする。
【００２４】
以下に、超吸収剤粒子の製造を説明する：
【００２５】
超吸収剤粒子の製造のために使用されるモノマー水溶液は一般に、
ａ）少なくとも部分的に中和されていてよい、少なくとも１つのエチレン性不飽和酸基担持モノマー、
ｂ）少なくとも１つの架橋剤、
ｃ）少なくとも１つの開始剤、
ｄ）任意で、１つまたは複数の、ａ）で挙げられたモノマーと共重合可能なエチレン性不飽和モノマー、および
ｅ）任意で、１つまたは複数の水溶性ポリマー
を含有する。
【００２６】
これらのモノマーａ）は、水溶性であることが有利である。つまり、典型的には、２３℃での水への溶解度は、少なくとも１ｇ／水１００ｇ、有利には、少なくとも５ｇ／水１００ｇ、特に好ましくは、少なくとも２５ｇ／水１００ｇ、極めて特に好ましくは、少なくとも３５ｇ／水１００ｇである。
【００２７】
適切なモノマーａ）は、例えばエチレン性不飽和カルボン酸、例えばアクリル酸、メタクリル酸、マレイン酸およびイタコン酸である。特に好ましいモノマーは、アクリル酸およびメタクリル酸である。極めて特に好ましいのは、アクリル酸である。
【００２８】
更なる適切なモノマーａ）は、例えばエチレン性不飽和スルホン酸、例えばスチレンスルホン酸および２−アクリルアミド−２−メチルプロパンスルホン酸（ＡＭＰＳ）である。
【００２９】
モノマーａ）の総量に対するアクリル酸および／またはその塩の割合は、有利には少なくとも５０モル％、特に好ましくは少なくとも９０モル％、極めて特に好ましくは少なくとも９５モル％である。
【００３０】
モノマーａ）の酸基は、部分的に中和されていてよい。中和は、モノマーの段階で実施される。これは一般に、中和剤を水溶液として混合することにより行われるか、または好ましくは固体として混合することによっても行われる。中和度は、有利には２５〜９５モル％、特に好ましくは３０〜８０モル％、極めて特に好ましくは４０〜７５モル％であり、ここで、慣用の中和剤、有利にはアルカリ金属水酸化物、アルカリ金属酸化物、アルカリ金属炭酸塩またはアルカリ金属炭酸水素塩、およびそれらの混合物を使用することができる。アルカリ金属塩の代わりに、アンモニウム塩も使用できる。アルカリ金属として特に好ましいのはナトリウムおよびカリウムであるが、極めて特に好ましいのは、水酸化ナトリウム、炭酸ナトリウムまたは重炭酸ナトリウムおよびそれらの混合物である。
【００３１】
モノマーａ）は一般的に、重合禁止剤、有利には、ヒドロキノンモノメチルエーテル（ＭＥＨＱ）を貯蔵安定剤として含有する。
【００３２】
適切な架橋剤ｂ）は、架橋に適した少なくとも２つの基を有する化合物である。そのような基は、例えば、ポリマー鎖にラジカル重合することのできるエチレン性不飽和基、およびモノマーａ）の酸基と共有結合を形成することのできる官能基である。さらに、モノマーａ）の少なくとも２つの酸基と配位結合を形成することのできる多価金属塩も、架橋剤ｂ）として適切である。
【００３３】
開始剤ｃ）として、重合条件下でラジカルを生成するすべての化合物、例えば、熱開始剤、レドックス開始剤、光開始剤を使用することができる。
【００３４】
エチレン性不飽和酸基担持モノマーａ）と共重合可能なエチレン性不飽和モノマーｄ）は、例えばアクリルアミド、メタクリルアミド、ヒドロキシエチルアクリラート、ヒドロキシエチルメタクリラート、ジメチルアミノエチルメタクリラート、ジメチルアミノエチルアクリラート、ジメチルアミノプロピルアクリラート、ジエチルアミノプロピルアクリラート、ジメチルアミノエチルメタクリラート、ジエチルアミノエチルメタクリラートである。
【００３５】
水溶性ポリマーｅ）として、ポリビニルアルコール、ポリビニルピロリドン、デンプン、デンプン誘導体、変性セルロース、例えばメチルセルロースまたはヒドロキシエチルセルロース、ゼラチン、ポリグリコールまたはポリアクリル酸、有利にはデンプン、デンプン誘導体および変性セルロースを使用することができる。
【００３６】
好ましい重合禁止剤は、最適な作用のために溶存酸素を必要とする。したがって、モノマー溶液は、重合前に不活性化により、すなわち、不活性ガス、有利には窒素または二酸化炭素を貫流することによって、溶存酸素を取り除くことができる。重合前のモノマー溶液の酸素含有量は、１質量ｐｐｍ未満、特に好ましくは０．５質量ｐｐｍ未満、極めて特に好ましくは０．１質量ｐｐｍ未満に低下されるのが有利である。
【００３７】
重合が十分な還流下で実施されると、不活性化を省くことができる。この場合、溶存酸素は、蒸発溶媒とともに撹拌容器から除去される。
【００３８】
モノマー水溶液は重合のために疎水性溶媒に分散される。
【００３９】
疎水性溶媒としては、逆相懸濁重合で使用するための当業者に公知のすべての溶媒が使用可能である。脂肪族炭化水素、例えば、ｎ−ヘキサン、ｎ−ヘプタン、ｎ−オクタン、ｎ−ノナン、ｎ−デカン、シクロヘキサンまたはそれらの混合物を使用することが好ましい。疎水性溶媒は、２３℃で５ｇ／１００ｇ未満、有利には１ｇ／１００ｇ未満、特に好ましくは０．５ｇ／１００ｇ未満の水への溶解度を有する。
【００４０】
疎水性溶媒とモノマー水溶液との比は、０．５〜３、好ましくは０．７〜２．５、極めて好ましくは０．８〜２．２である。
【００４１】
凝集が実施されない場合の分散液中のモノマー水溶液液滴の平均直径は、有利には少なくとも１００μｍ、特に好ましくは１００〜１０００μｍ、特に好ましくは１５０〜８５０μｍ、極めて特に好ましくは３００〜６００μｍであり、ここで、液滴直径は光散乱によって決定することができ、体積平均の平均直径を意味する。
【００４２】
モノマー水溶液液滴の直径は、もたらされた撹拌エネルギーによって、かつ適切な分散助剤によって調整することができる。
【００４３】
適切な分散助剤は、例えば陰イオン性、陽イオン性、非イオン性または両性の界面活性剤、または天然、半合成または合成ポリマーである。
【００４４】
陰イオン界面活性剤は、例えばポリオキシエチレンドデシルエーテル硫酸ナトリウムおよびドデシルエーテル硫酸ナトリウムである。陽イオン性界面活性剤は、例えば塩化トリメチルステアリルアンモニウムである。両性界面活性剤は、例えばカルボキシメチルジメチルセチルアンモニウムである。非イオン性界面活性剤は、例えばスクロース脂肪酸エステル、例えばスクロースモノステアラートおよびスクロースジラウラート、ソルビタンエステル、例えばソルビタンモノステアラート、ソルビタンエステル系ポリオキシアルキレン化合物、例えばポリオキシエチレンソルビタンモノステアラートである。
【００４５】
天然または半合成ポリマーは、例えばセルロース誘導体、例えばセルロースエーテル、例えばエチルセルロースおよびセルロースエステル、例えばセルロースアセタートである。合成ポリマーは、例えばポリビニルアルコール、ポリビニルアルコール誘導体、マレイン酸ブタジエンコポリマー、および四級塩、例えばスチレンジメチルアミノエチルメタクチラートである。
【００４６】
分散助剤は一般的に、疎水性溶媒に溶解または分散される。
【００４７】
分散助剤は、モノマー水溶液に対して、０．０１〜１０質量％、好ましくは０．２〜５質量％、特に好ましくは０．５〜２質量％の量で使用される。
【００４８】
反応は、有利には減圧下で、例えば８００ｍｂａｒの圧力で実施される。反応混合物の沸点は、圧力によって所望の反応温度に調整することができる。
【００４９】
重合の完了後に得られた、分散された超吸収剤粒子は、更なるモノマー水溶液の添加および新たな重合によって凝集させることができる。モノマー水溶液は、第１のモノマー水溶液とは異なる組成を有してもよい。凝集は、数回実施することもできる。
【００５０】
引き続き得られた、分散された超吸収剤粒子を共沸脱水し、濾過を用いて疎水性溶媒から分離する。
【００５１】
本発明の好ましい実施形態では、共沸脱水後に得られた分散液を、冷却しないか、もしくは完全には冷却しない。まだ温かい濾液を、疎水性溶媒として重合に返送する。
【００５２】
超吸収剤粒子は、更なる特性改善のために表面後架橋させることができる。適切な表面後架橋剤は、ヒドロゲルのカルボキシラート基と共有結合を形成することのできる、少なくとも２つの基を含有する化合物である。適切な化合物は、例えば欧州特許出願公開第８３０２２号明細書、欧州特許出願公開第５４３３０３号明細書および欧州特許出願公開第９３７７３６号明細書に記載されているようなアルコキシシリル化合物、ポリアジリジン、ポリアミン、ポリアミドアミン、ジエポキシドまたはポリエポキシド（例えば、Ｄｅｎａｃｏｌ（登録商標）ＥＸ８１０）、独国特許出願公開第３３１４０１９号明細書、独国特許出願公開第３５２３６１７号明細書および欧州特許出願公開第４５０９２２号明細書に記載されているような二官能性または多官能性アルコール、または独国特許出願公開第１０２０４９３８号明細書および米国特許第６２３９２３０号明細書に記載されているようなβ−ヒドロキシアルキルアミドである。
【００５３】
さらに、独国特許発明第４０２０７８０号明細書では、環状カーボナート、独国特許出願公開第１９８０７５０２号明細書では、２−オキサゾリドンおよびその誘導体、例えば２−ヒドロキシエチル−２−オキサゾリドン、独国特許発明第１９８０７９９２号明細書では、ビス−２−オキサゾリジノンおよびポリ−２−オキサゾリジノン、独国特許出願公開第１９８５４５７３号明細書では、２−オキソテトラヒドロ−１，３−オキサジンおよびその誘導体、独国特許出願公開第１９８５４５７４号明細書では、Ｎ−アシル−２−オキサゾリドン、独国特許出願公開第１０２０４９３７号明細書では、環状尿素、独国特許出願公開第１０３３４５８４号明細書では、二環式アミドアセタール、欧州特許出願公開第１１９９３２７号明細書では、オキセタンおよび環状尿素、ならびに国際公開第２００３／３１４８２号では、モルホリン−２，３−ジオンおよびその誘導体が、適切な表面後架橋剤として記載されている。
【００５４】
表面後架橋剤の量は、それぞれポリマーに対して、有利には０．０１〜１質量％、特に好ましくは０．０５〜０．５質量％、極めて特に好ましくは０．１〜０．２質量％である。
【００５５】
本発明の好ましい実施形態では、表面後架橋剤に加えて、多価陽イオンを粒子表面に施与する。
【００５６】
本発明による方法で使用可能な多価陽イオンは、例えば二価陽イオン、例えば亜鉛、マグネシウム、カルシウムおよびストロンチウムの陽イオン、三価陽イオン、例えばアルミニウム、鉄、クロム、希土類およびマンガンの陽イオン、四価陽イオン、例えばチタンおよびジルコニウムの陽イオンである。対イオンとしては、塩化物、臭化物、硫酸塩、硫酸水素塩、炭酸塩、炭酸水素塩、硝酸塩、リン酸塩、リン酸水素塩、リン酸二水素塩、およびカルボン酸塩、例えば酢酸塩および乳酸塩が可能である。硫酸アルミニウムが好ましい。
【００５７】
多価陽イオンの使用量は、それぞれポリマーに対して、例えば０．００１〜０．５質量％、有利には０．００５〜０．２質量％、特に好ましくは０．０２〜０．１質量％である。
【００５８】
表面後架橋は、２つの異なる方法で実施することができる。
【００５９】
したがって、脱水された分散液を濾過し、選択的に乾燥し、このようにして得られた超吸収剤粒子を表面後架橋することが可能である（表面後架橋Ａ）。ここで、表面後架橋は一般的に、表面後架橋剤の溶液および選択的に多価陽イオンの溶液を超吸収剤粒子に噴霧して実施される。噴霧に続いて、熱乾燥させるが、ここで、表面後架橋反応は、乾燥前でも乾燥中でも起こり得る。
【００６０】
表面後架橋剤の溶液の噴霧は、有利には可動混合器具を備えた混合機、例えばスクリュー混合機、パドル混合機、ディスク混合機、プラウシェア混合機およびショベル混合機で実施される。縦型混合機が特に好ましく、プラウシェア混合機およびショベル混合機は、極めて特に好ましい。適切な混合機は、例えばレーディゲ（Ｌｏｅｄｉｇｅ）混合機、ベペックス（Ｂｅｐｅｘ）混合機、ナウタ（Ｎａｕｔａ）混合機、プロセッサル（Ｐｒｏｃｅｓｓａｌｌ）混合機およびシュギ（Ｓｃｈｕｇｉ）混合機である。
【００６１】
熱乾燥は有利には、接触乾燥機、特に好ましくはショベル乾燥機、極めて特に好ましくはディスク乾燥機で実施される。適切な乾燥機は、例えばベペックス乾燥機およびナラ（Ｎａｒａ）乾燥機である。さらに、流動層乾燥機も使用することができる。
【００６２】
乾燥は、ジャケットを加熱するか、または温風を吹き付けることによって、混合機自体で行うことができる。下降流式乾燥機、例えば棚型式乾燥機（Ｈｏｒｄｅｎｔｒｏｃｋｎｅｒ）、回転式管炉または加熱可能なスクリューも同じように適している。流動層乾燥機で混合し乾燥することが特に有利である。
【００６３】
好ましい乾燥温度は、１００〜２５０℃、好ましくは１２０〜２２０℃、特に好ましくは１３０〜２１０℃の範囲である。これらの温度の場合の反応混合機または乾燥機での好ましい滞留時間は、有利には少なくとも１０分、特に好ましくは少なくとも２０分、極めて特に好ましくは少なくとも３０分である。
【００６４】
しかし、表面後架橋剤および選択的に多価陽イオンを、選択的に脱水された分散液に、有利には水溶液として添加することも可能である（表面後架橋Ｂ）。引き続き、熱的に表面後架橋させる。このために、反応性表面後架橋剤、例えばジエポキシドまたはポリエポキシドを好ましくは使用する。熱表面後架橋後、選択的に共沸脱水し、濾過し、かつ乾燥する。
【００６５】
例
計算のためには、米国特許出願公開２０１５／００８０５３９号明細書の比較例１の方法を使用した。撹拌容器の有効内面積は、３１．３ｍ２である。さらに、ｎ−ヘプタンを、撹拌容器への計量供給中に多管式熱交換器を用いて加熱することを想定した。多管式熱交換器を、蒸気（５ｂａｒ）で加熱する。撹拌容器へのｎ−ヘプタンの計量供給が遅延しないように、多管式熱交換器の有効内面積を選択した。これらのデータを用いて、第１の加熱工程（「ｆｉｒｓｔ  ｈｅａｔｉｎｇ  ｓｔｅｐ」）における加熱時間を計算した。
【００６６】
表：加熱時間への予熱の影響
【表１】
2020518703.tif 000002
＊）比較例
【国際調査報告】
2020518703.tif 000003
2020518703.tif 000004
2020518703.tif 000005
2020518703.tif 000006